"浄化すべき気体中に存在する、特に燃焼機関から発生する排ガス中に存在するNOxタイプの酸化性汚染物質と、炭化水素HC又はCOタイプの還元性汚染物質との合同処理のための電気的触媒系であって、下記を含有し:-NOxタイプの汚染物質を還元するための触媒A;-炭化水素HCタイプ及びCOの汚染物質を酸化するための触媒B;-酸化物イオンにより電子及びイオンを伝導する化合物E、前記触媒A及びBが、化合物Eと接触しており;前記化合物Eは、イオン及び電子を伝導する酸化物で構成され、前記化合物Eの電気抵抗が、400°Cで20ohmcm未満であり、かつそのイオン伝導度は400°Cで1~10-4siemens/cmであり、前記化合物Eは、次のモル式に対応しており:Ce1-y-zO2-xMyNz式中、-Ceはセリウムであり、-Mは、Gd、Y、Sc、Sm、La、Pr、Nd、Er又はTbから選択される元素であり、-yは0.01~0.4であり、-Nは、Ti、V、Cr、Mn、Fe、Co、Ni又はCuから選択される複数の度合の原子価を有する元素であり、-zは0.4未満であり、-xは0.05超である、電気的触媒系。yが0.1~0.3であり、かつz=0である、請求項1に記載の電気的触媒系。前記イオン及び電子を伝導する酸化物が、式Ce1-yO2-xGdyに対応する、請求項1又は2に記載の電気的触媒系。zが0より大きく、好ましくは0.01~0.2である請求項1に記載の電気的触媒系。前記イオン及び電子を伝導する酸化物が、式Ce1-y-zO2-xYyTizに対応し、yが0.1~0.3であり、かつzが0.01~0.1である、請求項4に記載の触媒系の使用。前記化合物Eが酸素空孔を含み、その結晶格子のCe4カチオンの一部分がCe3カチオンに転換されている、請求項1~5のいずれか一項に記載の電気的触媒系。Ce3/Ce4比によって得られるCe3イオンの割合が、25~75である、請求項6に記載の電気的触媒系。xが0.1~0.4、好ましくは0.1~0.3である、請求項1~7のいずれか一項に記載の電気的触媒系。前記イオン及び電子を伝導する酸化物が0.5~100m2/g、好ましくは1~30m2/gの比表面積を示す、請求項1~8のいずれか一項に記載の電気的触媒系。請求項1~9のいずれか一項に記載の触媒系が堆積している多孔質無機材料で構成される、気体汚染物質、及び存在する場合には固体粒子を含む気体を除染及び/又は濾過するための構造体。少なくとも1つのモノリシックハニカムブロック、好ましくは複数のモノリシックハニカムブロックを含み、前記1つ又は複数のブロックが、壁により隔てられている互いに平行な軸を持つ隣接する一群の流路を有し、前記壁の開放気孔率が30超であり、前記流路が、その端部のいずれかにおいて栓で閉塞されて、気体の取込みのために一つの面が開放している入口導管と気体の排出のため1つの面が開放している出口導管とを画定しており、それにより前記気体が、請求項1~9のいずれか一項に記載の触媒系が堆積している前記多孔質壁を通るようになっている、ディーゼルエンジンからの排ガスを浄化及び濾過するための請求項10に記載の構造体。しかしながら、現在、酸化性雰囲気中すなわち余剰の酸素の存在下においてNOx化合物をN2に実質的に転換させることを可能にする単純な触媒系は全く知られていない。本発明の目的の1つは、浄化すべき気体媒質の空気/燃料比の如何に関わらず、詳細には、浄化すべき気体媒質、特に燃焼機関から発生する排ガスの空気/燃料比が希薄である場合でさえ、500°C未満の温度にある場合を含め、NOx自体の実質的量の転換を特に可能にすることによって、このような欠陥を克服することにある。より詳細には、本発明の目的は、HC及び/又はCOタイプ気体汚染物質及びNOxタイプの汚染物質を含む気体を浄化し、それらをN2、CO2及びH2Oなどの中性で化学的に無害の気体へと合同かつ同時に転換するのに適した電気的触媒系において、雰囲気が酸化性、中性又は還元性のいずれであっても作動できる電気的触媒系を提供することにある。このような触媒系は、空気/燃料混合物の富化度の如何に関わらず作動できることから、例えば、ガソリン又はディーゼルエンジンから発生する気体汚染物質及び固体粒子を含む排ガスの濾過のための構造体において応用される。第1の態様によると、本発明は、浄化すべき気体、特に燃焼機関から発生する排ガス中に存在するNOxタイプの酸化性汚染物質と炭化水素HC又はCOタイプの還元性汚染物質の合同処理のための電気的触媒系に関し、この触媒系は下記のものを含む:-NOxタイプの汚染物質を還元するための触媒A;-炭化水素HCタイプ及びCOの汚染物質を酸化するための触媒B;-酸化物イオンにより電子及びイオンを伝導する化合物E。前記触媒AとBは、化合物Eと接触しており;かつ前記化合物Eは、以下のモル式に対応するイオンと電子を伝導する酸化物で構成されている:Ce1-y-zO2-xMyNz式中、-Ceはセリウムであり、-Mは、Gd、Y、Sc、Sm、La、Pr、Nd、Er又はTbから選択される元素であり、-yは0.01~0.4であり、-Nは、Ti、V、Cr、Mn、Fe、Co、Ni又はCuから選択される複数の度合の原子価を有する元素であり、-zは0.4未満であり、-xは0.05超である。還元反応に使用される触媒Aは、NOx化合物を還元する反応に関するその活性そして好ましくはその選択性によって当該技術分野において周知である触媒の中から選択される。これらは、特に、例えばアルミナなどの高い比表面積の粉末の表面に含浸させた貴金属を含めた化合物から選択される。これらの金属は、好ましくはRh、Cu又はNiである。炭化水素の酸化反応に使用される触媒Bは、炭化水素を酸化する反応に関するその活性そして好ましくはその選択性によって当該技術分野において周知である触媒の中から選択される。詳細には、石油化学及び石油精製の分野で使用される改質触媒及びスチーム改質触媒を、本発明にしたがって使用することができる。これらは、詳細には、Pt、Pd、Ag、Fe、Co又はAuに基づく触媒である。本発明の好ましい、非限定的な実施形態によると、-yは、およそ0.1~およそ0.3の間にあり、z=0である。この場合、イオンと電子を伝導する酸化物は、式Ce1-y-zO2-xMyに対応し、式中yはおよそ0.1~およそ0.3の間である。例えば、イオンと電子を伝導する酸化物は、式Ce1-yO2-xGdyに対応し、yはおよそ0.1~およそ0.3の間である。-zは0超であり、好ましくは0.01~0.2である。この場合、例えば、イオン及び電子を伝導する酸化物は式Ce1-y-zO2-xYyTizに対応し、yはおよそ0.1~およそ0.3の間であり、zは0.01~0.1である。-xは0.1~0.4、好ましくは0.1~0.3である。-化合物Eは酸素空孔を含み、結晶格子のCe4カチオンの一部分がCe3カチオンへと転換される。本発明によると、Ce3イオンの割合は、好ましくは25~75、詳細には40~70である。Ce3カチオンの割合という用語は、Ce3/Ce4比にしたがって計算された場合の三価のカチオンの割合を意味するものとして理解される。磁化率測定によりこのような比を決定する方法は、周知であり、例えば刊行物CatalysisToday,vol.54,pages93-1001999中に記載されている。-イオン及び電子を伝導する酸化物は、0.5~100m2/g、好ましくは1~30m2/gの比表面積を示す。-化合物Eの電気抵抗率は、400°Cで20ohmscm未満であり、化合物Eのイオン伝導度は400°Cで1~10-4siemens/cmである。本発明は同様に、上記の触媒系が堆積している多孔質無機材料で構成されている構造体であって、気体汚染物質及び場合により固体粒子を含む気体を除染及び/又は濾過するための構造体にも関する。本発明は、特に詳細には、ディーゼルエンジン由来の排ガスの浄化及び/又は濾過に使用される構造体中で利用される。無機材料Eで構成可能であるか又はその上に実際にはその多孔中にさえ本発明に係る電気的触媒系を堆積させることのできる無機多孔質発泡体タイプ又はハニカムの構造体が好適である。詳細には、一般に粒子フィルターという用語で表わされている構造体は、少なくとも1つ、好ましくは複数のモノリシックハニカムブロックを含む。上述の浄化装置とは異なり、このようなフィルターにおいては、前記1つ又は複数のブロックは、多孔質壁により分離された互いに平行な軸をもつ隣接する導管又は流路の一群を含み、その開放気孔率は30超であり、これらの導管又は流路は、その端部のいずれかにおいて栓で閉塞されて、気体の取込みのために一つの面が開放している入口導管と気体の排出のため1つの面が開放している出口導管とを画定しており、それによって気体は、多孔質壁を通るようになっている。このような組み立てられた又は組み立てられていない構造体の例は、EP0,816,065、EP1,142,619、EP1,306,358又はEP1,591,430中に記載されている。このような濾過構造体では、気体は、強制的に壁を通過させられる。出願人である会社により実施された研究は、上述の電気化学的触媒系を使用することによって意外にも、一方では、排気ライン上へのフィルターの導入により発生する圧力損失を実質的に増大させることなく、汚染物質の非常に優れた転換が可能になることを示した。他の利点のうち、特に以下のことを指摘することができる:-濾過構造体の多孔中に触媒系を導入することによって、汚染物質と触媒系の間の接触確率が大幅に増加する。-電池モデル上で連続的に作動する触媒系は、NOx酸化性汚染物質と還元性汚染物質を、それらの性質及び排ガスの雰囲気酸化性、中性又は還元性の如何に関わらず、すなわち空気/燃料混合物の富化度の如何に関わらず、合同転換することが可能である。-特許文献1又は特許文献2に記載の触媒型構造体とは異なり、この系の構成成分は、単に一回の含浸だけでフィルターに堆積させることができ、このため触媒の堆積条件に対するシステムの性能の依存性は大幅に削減される。本発明に係る電気化学的系は、当該技術分野において公知のあらゆる技術にしたがって、考えられるさまざまな形態で利用可能である。詳細には、1つの考えられる実施形態によると、多孔質無機構造体は、混合された伝導体と触媒A及びBの粒子を含む水溶液の含浸を受けて、本発明に係る系を形成する。1つの考えられる形態によると、無機構造体の全て又は一部分を構成する無機材料は、以下のリストから単独で、又は組合せの形で選択される:金属又は焼結金属、コージライト、チタン酸アルミニウム、アルミナ、ムライト、窒化ケイ素又は炭化ケイ素。電子を伝導する無機材料、例えば炭化ケイ素又は金属で形成された構造体は、分極による触媒系の再生を可能にする。このような系は、さらに、煤の酸化度をより高く促進することにより、フィルターの再生の有効性を改善することに寄与する。本発明及びその利点は、以下の非限定的な実施例を読むことでより良く理解される。実施例1一般的組成Ce0.75Y0.2Ti0.05O2を有する酸化物を、以下の方法にしたがって調製した。初期混合物中において、モル単位で0.2部分のY、0.75部分のCe及び0.05部分のTiを得るような当量割合でこれらの反応物質を混合することによって、イオン及び電子を伝導する酸化物の前駆体をゾル-ゲル法によりまず調製する。以下の反応物質塩を使用した:-酢酸イットリウム四水和物:YCH3COO34H2O99-102、AlfaAesar、-硝酸セリウム六水和物;CeNO336H2O99.99、AlfaAesar-チタンイソプロポキシド:TiOC3H5499.9、AlfaAesar。第1工程によると、前駆体塩を超純粋蒸留水中に溶解させる。塩水溶液と有機溶液を調製する。上述の化合物Ce0.75Y0.2Ti0.05O2を得るために所望される割合の前駆体塩を、周囲温度にて撹拌しながら超純粋蒸留水中に溶解させる。全ての塩が溶解するまで水を添加する。10gの複合伝導体を合成するために、およそ130mlの超純粋蒸留水を添加する。同時に、PEG2000Fluka、HO-CH2-CH2-On-Hを、イソプロパノールAcrosorganics中に溶解させる。イソプロパノールは、有機溶液の90重量を占めている。溶解は、撹拌しながら40°Cで行なう。上述の2つの溶液をその後55°Cにし、塩の溶液が最終溶液の50重量を占めるように混合する。得られた溶液を次に1時間半の間60°Cでロータリーエバポレーター上に置いて、均質化を促進する。PEG2000は、塩を中に取込むことのできる3次元周期性ポリマー網状構造を作り出す。溶媒の乾燥及び蒸発は、1100mbarの圧力下で、ロータリーエバポレーター上で行なわれる。有機化合物の除去工程を、600°Cにて30分間加熱することによって実施する。昇温速度は50°C/時である。上述のゲルをアルミナるつぼ内に入れて、全ての有機残留物を確実に除去できるようにする。こうして回収したCe0.75Y0.2Ti0.05O2という組成を有する酸化物は、すり鉢を用いて手作業ですりつぶした後に黄色を呈する。その比表面積は、BET法に従う従来の表面積分析によって測定される。不活性ガスの吸着により比表面積を測定するためのこの方法は、S.Brunauer、P.H.Emmett及びJ.Tellerにより開発されたものであり、当業者にとっては周知である。こうして得た生成物の比表面積はおよそ57m2/gである。こうして得た粉末に、ジアミンジニトロ白金IINH32PtNO22の形の白金前駆体AlfaAesar、Pt1.7重量を含浸させ、それを次に丸底フラスコ内に注ぎ込み、白金前駆体と超純水の溶液と混合させる。丸底フラスコを水浴中に浸漬し、70分間撹拌しながら70°Cの温度で加熱する。撹拌後に、丸底フラスコを水浴から取り出し、その後周囲温度まで冷却する。その後丸底フラスコを再度浸漬し、低真空下において60°Cで穏やかに加熱する。60°Cでおよそ2時間後に、ひとたび溶媒が完全に蒸発したならば、粉末を3時間110°Cのオーブン内で乾燥させ、その後磨砕する。こうして得た触媒を次に、500°Cにて空気下で1時間か焼する。その後、白金の堆積について上述したものと同一の手順に基づいて、硝酸塩溶液硝酸ロジウムRhNO33の溶液、AlfaAesar、10重量のRh金属から酸化物Ce0.75Y0.2Ti0.05O2上にロジウムを含浸させる。含浸後、一般式Ce0.75Y0.2Ti0.05O2の酸化物は、系Pt/Ce0.75Y0.2Ti0.05O2/Rhの重量との関係において、Pt及びRhについておよそ0.3の重量含有量を示す。その後、本発明に係る電子化学系を得るように、2つの触媒を含む酸化物を処理する。すなわち、酸化物の結晶格子において酸素イオンの高欠損状態が得られるようにする条件の下で、酸化物を還元させる。より具体的には、600°Cを超えるか又は600°Cに近い温度で純粋H299.99重量超下で、酸素高欠損状態、すなわち一般式Ce0.75Y0.2Ti0.05O1.7x=0.3を有する酸化物を得るのに充分な時間少なくとも1時間、酸化物を還元に付す。酸化物の酸素欠損度x又は酸素準化学量論を、温度プログラム還元TPRにより、従来の技法に準じて本発明にしたがって評価した。H2を含む雰囲気H2が1molのH2/He混合物、1.8L/h、10°C/分下で、900°Cまで試料を加熱する。周知の技術にしたがって、パラメータxと水素消費量を直接相関させる。より具体的には、酸素が欠損していない酸化物x=0であるものを基準にして試験対象の酸化物により消費された水素に基づいてxの値を得る。欠損酸化物のx値は、消費された水素ガスのモル数を試験対象の欠損酸化物のモル数で除することにより直接得られる。本発明に係る水素雰囲気下で高温での還元工程は、表面においてのみならず酸化物の体積全体にわたり酸素の一部分を除去し、結晶格子全体にわたって酸素空孔を作り出すことを可能にする。同時に、決定的かつ限定的主張とみなすことはできないものの、このような酸素空孔生成工程には、格子のCe4カチオンの一部分のCe3カチオンへの部分的転換が随伴する可能性があると考えられる。電池モデルで作動し、かつ下記の2つの触媒で構成されている複合自立型電気化学的系がこうして得られる:-NOxタイプの汚染物質の還元用触媒ARh、-炭化水素HC及びCOの酸化用触媒BPt。ここで、これら2つの触媒は、イオン及び電子を伝導する酸化物と接触した状態にある。比較例1この比較例1によると、酸化物の結晶格子からの酸素の一部分の除去という最終的工程を実施しないという点を除いて、実施例1を再現した。したがって、最終的に、この例によると、一般式Ce0.75Y0.2Ti0.05O2の酸化物が得られるが、この場合酸素空孔はなく、Pt及びRhについておよそ0.3の重量含有量を示す。実施例2この例2によると、セリウム及びガドリニウムを含む本発明に係る化合物を合成した。第1ステップでは、NexTechにより供給されている、化学量論的モル一般式Ce0.8Gd0.2O2を有する市販の粉末を特徴付けた。この粉末は、32m2/gという比表面積を示す。化学量論的酸化物にまず、実施例1に関連して上述したものと同じ手順にしたがって、Pt及びRhをベースとする2つの触媒を含浸させる。こうして最終的に、この実施例によると、酸素空孔をもたない一般式Ce0.8Gd0.2O2の酸化物が得られ、これは、Pt及びRhについておよそ0.3の重量含有量を示す。その後、この酸化物を、今度は酸素が大幅に欠損した酸化物を得るのに充分な時間で、水素雰囲気下でかつ高温で処理する。以上で記述した従来の温度プログラム還元技術により、準化学量論的酸化物が一般式Ce0.8Gd0.2O1.7x=0.3に実質的に対応していることを示すことができた。比較例2この比較例2によると、酸化物の結晶格子からの酸素の一部分の除去の最終工程は実施しないという点を除いて、実施例2を同一の要領で再現した。したがって、最終的には、この例によると、今回は酸素空孔の無い一般式Ce0.8Gd0.2O2の酸化物が得られ、これは、Pt及びRhについておよそ0.3の重量含有量を示す。NOx化合物の転換試験本発明に係る前述の実施例及び比較例の、粉末の形に細かく磨砕された試料を、U字形の水晶固定床式反応装置内に入れる。より具体的には、およそ500mgの触媒系を、粉末を担持する多孔質焼結水晶要素の備わった反応装置内に導入する。触媒の体積はおよそ0.3~0.4cm3である。触媒を、大気圧250°Cで、He流5L/h下で加熱する。250°Cという温度がひとたび安定した時点で、NO2/He混合物で構成された反応混合物を、10L/hの総流量及び25000~35000h-1の空間時速で触媒全体にわたり導入する。除染すべき気体混合物は、当初500ppmのNO2を含む。これは、例えば、希薄な混合物を用いて作動するディーゼルエンジンから発生する排ガス、又はガラス製造炉のバーナーから発生する気体の観点で、酸化性の高い雰囲気を代表するものである。NOとN2O用の赤外線分析装置及びNO2用の紫外線分析装置、並びに酸素と窒素用の2つの分析モジュールと2つのカタロメータ分析装置の備わったマイクロクロマトグラフによって、気体のインライン分析を行った。処理すべき気体中のNO、NO2、N2及びN2Oの濃度の変化を、およそ2時間6500秒にわたって触媒全体にわたるNO2/He混合物の導入からの時間の関数として監視する。次に、この期間全体にわたる触媒系によるNOx化合物からN2への転換の全体的モル百分率を、表1及び表2に示した通りに計算する。N2に対する触媒の選択性すなわち、専らNOx化合物をN2へと転換するその能力も同様に、装置の出口において確認する。得られた結果を、下表1及び2に記す。得られた結果、詳細には、上記表1及び2に記されている結果は、本発明に係る触媒系実施例1及び実施例2が、酸化性の高い媒質中においてもNO2を窒素へと還元させることのできる能力を有することを示している。同じ条件下で、酸素が欠損していない比較例1及び比較例2の試料は、この還元を行うことができていない。NO2からN2への転換度は、Pt/Ce0.8Gd0.2O1.9/Rh系では412μmol/gであり、Pt/Ce0.75Y0.2Ti0.05O1.7/Rh系を使用した場合、512μmol/gまで向上する。こうして、NOx化合物からN2への転換活性は、上述の意味合いにおいて複数の度合いの酸化原子価度を有する元素Nをさらに取込んだ複合型伝導性酸化物についてはさらに一層大きいものであると思われる。本発明に係る系の選択性は非常に高い。選択性という用語は、転換されたNOx化合物の80mol超、さらには実に90mol超がN2に転換されることを意味すると理解される。選択性は、試験の持続時間6500秒全体にわたり触媒系により転換されたNOx化合物の量N2N2Oとの関係における生成されたN2μmol単位の百分率を測定することによって判定した。この場合、本発明に係る系は、選択性が100であることから、N2Oに転換されたNOx化合物の存在を示さない。さらに、これまで記述されたことのない特性によって、汚染物質の有意な転換が低温で、すなわち250°Cから見られる。ちなみに標準的触媒ははるかに高い温度で活性となる。例えば、現在の3元触媒、特にゼオライトは、主として700~1000°Cで活性となる。Ce3イオンの割合の測定カチオンの割合は、この分野において周知の要領で、磁気平衡測定としても公知の磁化率測定を用いて得られるCe3/Ce4比によって測定される。本発明に係る実施例については、Ce3イオンの割合はおよそ40~60である。イオン及び電子伝導度の測定伝導度は、例えば刊行物ActaMaterialia,vol.56,pages4658-46722008中に記載されているような従来のインピーダンス技術によって測定可能である。本発明に係る実施例1及び実施例2による試料のイオン及び電子伝導度は、比較例のものよりもはるかに低く、かつこれが本発明の主題に従う唯一のもの、すなわち400°Cで20ohmscm未満の電気抵抗及び400°Cで1~10-4siemens/cmのイオン伝導度である。こうして本発明に係る触媒系は、とりわけ、今回はHC及びCO物質及びNOx化合物の両方を含む気体の除染において用いることができ、より詳しくは自動車両の排ガスの除染において用いることができる。一方では、以上で実証されているように、触媒系は、エンジンの作動濃厚燃料混合気と希薄燃料混合気の如何に関わらず作動可能であることが判明している。さらに、特許文献2中ですでに記載されているスキームによると、このような利用分野では、一方では触媒BにおいてHC及びCO物質の転換によって放出される電子は、伝導体酸化物により触媒Aの部位まで搬送され、NOxタイプの汚染性物質の合同還元を可能にする。同様にして、還元により放出される酸素イオンは、酸化物の酸素空孔格子を介して自由に、HC化合物及びCOの酸化のための触媒反応部位まで輸送される。こうして、処理すべき気体の全体的雰囲気酸化性、還元性又は中性から影響を受けない除染系が得られる。このような系によって、特に、典型的には内燃機関に補給を行なう空気/燃料希薄混合物から発生するか又はガラス製造炉から発生する、酸化性雰囲気内に存在するNOxを処理することが可能になる。さらに、本発明に係る電気化学的系は、NOx化合物を予めトラッピングすることを必要としない。本発明によると、詳細には、粒子フィルターとして使用される場合において、富化混合気還元性媒質をフィルターに補給する工程を含む、連続的サイクルが有用あり続ける場合がある。これは、特に0.05超のx値を維持することによって、NOx化合物の連続的かつより効率の良い転換を可能にする。しかしながら、本発明に係る触媒系のための1サイクルはおよそ1時間に一回、あるいは実に数時間に一回でさえあり、これに対しNOxトラップを内蔵する先行技術の触媒系に係るNOx化合物の等価の転換の達成のためのサイクルは、およそわずか数分に一回にすぎない。"